(57)【要約】  本発明は、（Ａ）ポリカーボネート樹脂１００質量部に対して、（Ｂ）人造黒鉛を３０〜１００質量部、（Ｃ）フェニル基、メトキシ基及びビニル基から選ばれる基を有するオルガノポリシロキサン０．０１〜５質量部、（Ｄ）フッ素化合物０．０１〜５質量部を含有するポリカーボネート樹脂組成物、該ポリカーボネート樹脂組成物を成形してなる成形体、その成形体を含む電気・電子機器用部品、電気・電子機器用筐体、電気・電子機器用シャーシであり、熱伝導性が高く、機械的強度が高く、かつ薄肉でありながら難燃性が高いポリカーボネート樹脂組成物及びその成形品を提供する。【特許請求の範囲】
【請求項１】
（Ａ）ポリカーボネート樹脂１００質量部に対して、（Ｂ）人造黒鉛を３０〜１００質量部、（Ｃ）フェニル基、メトキシ基及びビニル基から選ばれる基を有するオルガノポリシロキサン０．０１〜５質量部、（Ｄ）フッ素化合物０．０１〜５質量部を含有するポリカーボネート樹脂組成物。
【請求項２】
さらに、（Ｅ）難燃剤としてアルカリ金属又はアルカリ土類金属の有機スルホン酸塩を含有し、その含有量が０．０１〜１質量部である請求項１に記載のポリカーボネート樹脂組成物。
【請求項３】
さらに、成分（Ｆ）リン含有化合物である酸化防止剤を含有し、その含有量が０．００１〜１質量部である請求項１に記載のポリカーボネート樹脂組成物。
【請求項４】
請求項１〜３のいずれかに記載のポリカーボネート樹脂組成物を成形してなる成形体。
【請求項５】
請求項４に記載の成形体を含む放熱部品、熱伝達用部品。
【請求項６】
請求項４に記載の成形体を含む電気・電子機器用部品。
【請求項７】
請求項４に記載の成形体を含む電気・電子機器用筐体。
【請求項８】
請求項４に記載の成形体を含む電気・電子機器用シャーシ。
【発明の詳細な説明】
【技術分野】
【０００１】
本発明はポリカーボネート樹脂組成物及びその成形品に関し、特に、熱伝導性が高く、機械的強度が高く、かつ難燃性が高い成形品を提供するポリカーボネート樹脂組成物に関する。
【背景技術】
【０００２】
電気電子分野の製品開発においては、デジタルカメラ・デジタルビデオカメラでの高画素化・高速処理化、プロジェクターの小型化、パソコン・モバイル機器での高速処理化、各種光源のＬＥＤ化により熱対策に重点がおかれるようになっている。
金属部品での放熱回路での対策も取られているが、小型化される機器では、放熱回路が複雑になってしまうため、樹脂筐体と放熱回路を一体化可能な、熱伝導性に優れ、かつ、筐体としての機械的強度にも優れる樹脂材料が要求されている。
また、小型電子機器においては、筐体、シャーシにおいても薄肉化が要求され、それに伴って薄肉での難燃性も要求されている。
このような要求に応じるために関連した技術として、特許文献１〜４が挙げられる。
特許文献１には、（Ａ）熱可塑性樹脂１００質量部、（Ｂ）平均粒子径が５μｍ〜３００μｍである黒鉛５〜１００質量部、（Ｃ）有機スルホン酸アルカリ（土類）金属塩０．００１〜１質量部からなる難燃性樹脂組成物が開示され、特許文献２には、（Ａ）熱可塑性樹脂（Ａ成分）９９〜２０質量部、（Ｂ）見掛け密度が０．１５ｇ／ｃｍ3以下でありかつ、黒鉛粉末５ｇを水１００ｇに分散した時の水層のｐＨが４〜１０である黒鉛１〜８０質量部からなる熱可塑性樹脂組成物が開示されているが、この組成物では、難燃性が不十分であった。
特許文献３には、（Ａ）芳香族ポリカーボネート樹脂６０〜９０質量部と、（Ｂ）黒鉛１０〜４０質量部の合計１００質量部に対し、（Ｃ）アミノ基及び／又はエポキシ基をもつ、シラン化合物及び／又はシリコーン化合物０．００１〜５質量部を含んでなる芳香族ポリカーボネート樹脂組成物が開示されているが、この技術でも、電子機器等の筐体に要求される１．５ｍｍ程度の肉厚で十分な難燃性が得られていない。
特許文献４には、発熱体が収容される放熱筐体であって、熱可塑性樹脂〔Ａ〕と特定の熱伝導フィラー〔Ｂ〕とから成り、熱可塑性樹脂〔Ａ〕１００質量部に対する熱伝導フィラー〔Ｂ〕の配合量が１０〜１０００質量部である熱伝導性樹脂組成物にて構成されている放熱筐体が開示されているが、電子機器等の筐体に要求される難燃性に関する記述はなく、難燃剤、ドリップ防止剤の添加がないことから、十分な難燃性を有していないと考えられる。
【先行技術文献】
【特許文献】
【０００３】
【特許文献１】特開２００６−２７３９３１
【特許文献２】特開２００７−３１６１１
【特許文献３】特開２００７−１２６４９９
【特許文献４】特開２００８−３１３５８
【発明の概要】
【発明が解決しようとする課題】
【０００４】
本発明は、前記の課題を解決するためになされたもので、熱伝導性が高く、機械的強度が高く、かつ薄肉でありながら難燃性が高いポリカーボネート樹脂組成物及びその成形品を提供することを目的とする。
【課題を解決するための手段】
【０００５】
本発明者等は、前記目的を達成するために、鋭意研究を重ねた結果、下記の成分及び割合のポリカーボネート樹脂組成物とすることにより、前記の課題を解決することを見出し、本発明を完成するに至った。
すなわち、本発明は、（Ａ）ポリカーボネート樹脂１００質量部に対して、（Ｂ）人造黒鉛を３０〜１００質量部、（Ｃ）フェニル基、メトキシ基及びビニル基から選ばれる基を有するオルガノポリシロキサン０．０１〜５質量部、（Ｄ）フッ素化合物０．０１〜５質量部を含有するポリカーボネート樹脂組成物、該ポリカーボネート樹脂組成物を成形してなる成形体、その成形体を含む電気・電子機器用部品、電気・電子機器用筐体、電気・電子機器用シャーシを提供するものである。
【発明の効果】
【０００６】
本発明のポリカーボネート樹脂組成物を成形してなる成形体は、熱伝導性が高く、機械的強度が高く、かつ薄肉でありながら難燃性が高い。
【発明を実施するための形態】
【０００７】
本発明のポリカーボネート樹脂組成物は、（Ａ）ポリカーボネート樹脂１００質量部に対して、（Ｂ）人造黒鉛を３０〜１００質量部、（Ｃ）フェニル基、メトキシ基及びビニル基から選ばれる基を有するオルガノポリシロキサン０．０１〜５質量部、（Ｄ）フッ素化合物０．０１〜５質量部を含有するポリカーボネート樹脂組成物である。
以下、各成分について説明する。
前記（Ａ）成分のポリカーボネート樹脂（ＰＣ）としては、特に制限はなく種々のものが挙げられる。
通常、２価フェノールとカーボネート前駆体との反応により製造される芳香族ポリカーボネートを用いることができる。例えば、２価フェノールとカーボネート前駆体とを溶液法又は溶融法、具体的には、２価フェノールとホスゲンの反応、２価フェノールとジフェニルカーボネートなどとのエステル交換反応により製造されたものを使用することができる。
【０００８】
２価フェノールとしては、様々なものが挙げられるが、例えば、２，２−ビス（４−ヒドロキシフェニル）プロパン〔ビスフェノールＡ〕、ビス（４−ヒドロキシフェニル）メタン、１，１−ビス（４−ヒドロキシフェニル）エタン、２，２−ビス（４−ヒドロキシ−３，５−ジメチルフェニル）プロパン、４，４'−ジヒドロキシジフェニル、ビス（４−ヒドロキシフェニル）シクロアルカン、ビス（４−ヒドロキシフェニル）スルフィド、ビス（４−ヒドロキシフェニル）スルホン、ビス（４−ヒドロキシフェニル）スルホキシド、ビス（４−ヒドロキシフェニル）エーテル、ビス（４−ヒドロキシフェニル）ケトンなどが挙げられる。
これらの中でも、特に好ましい２価フェノールとしては、ビス（ヒドロキシフェニル）アルカン系、特にビスフェノールＡを主原料としたものである。
この他、２価フェノールとしては、ハイドロキノン、レゾルシン、カテコール等が挙げられる。これらの２価フェノールは、それぞれ単独で用いてもよいし、２種以上を混合して用いてもよい。
また、カーボネート前駆体としては、カルボニルハライド、カルボニルエステル、又はハロホルメートなどであり、具体的にはホスゲン、２価フェノールのジハロホーメート、ジフェニルカーボネート、ジメチルカーボネート、ジエチルカーボネートなどが挙げられる。
【０００９】
本発明で用いる（Ａ）ポリカーボネート樹脂は、高い衝撃強度を得るという点から、仕込み分子量（粘度平均分子量）［ＭＶ］が１９０００〜３００００であると好ましく、成形性の観点から、１９０００〜２７０００であるとさらに好ましい。
【００１０】
前記（Ｂ）成分の人造黒鉛としては、特に限定されず公知のもの、市販のものを用いれば良い。人造黒鉛は、無定形炭素を熱処理し不規則な配列の微小黒鉛結晶の配向を人工的に行わせたものであり、一般炭素材料に使用される人造黒鉛の他、キッシュ黒鉛、分解黒鉛、及び熱分解黒鉛などを含む。一般炭素材料に使用される人造黒鉛は、通常石油コークスや石炭系ピッチコークスを主原料として黒鉛化処理により製造される。
なお、本発明において、天然黒鉛ではなく、人造黒鉛を必須とする理由は、薄肉での難燃性を得るためである。
本発明で用いる（Ｂ）人造黒鉛は、前記ポリカーボネート樹脂１００質量部に対して３０〜１００質量部であり、３０〜７０質量部が好ましい。３０質量部未満であると十分な熱伝導率が得られず、１００質量部を超えると薄肉での難燃性が得られず、衝撃強度の低下、造粒時の分子量低下を引き起こす。
【００１１】
前記（Ｃ）成分のオルガノポリシロキサンとしては、フェニル基、メトキシ基及びビニル基から選ばれる基を有するものであれば特に限定されず、例えば、信越化学工業製  ＫＲ−５１１、東レ・ダウコーニング製  ＢＹ１６−１６１等が挙げられる。
また、フェニル基、メトキシ基及びビニル基から選ばれる基を必須として有するオルガノポリシロキサンを用いることにより、難燃性が向上する。
本発明で用いる（Ｃ）オルガノポリシロキサンは、前記ポリカーボネート樹脂１００質量部に対して０．０１〜５質量部であり、１〜４質量部が好ましい。０．０１質量部未満であると十分な難燃性が得られず、５質量部を超えると燃焼時に滴下を起こしやすくなる。
【００１２】
前記（Ｄ）フッ素化合物は、滴下防止剤として用いられ、フッ素を含有する化合物であれば、特に限定されないが、例えば、フィブリル形成能を有する含フッ素ポリマーを挙げることができ、このポリマーとしてはポリテトラフルオロエチレン、テトラフルオロエチレン系共重合体（例えば、テトラフルオロエチレン／ヘキサフルオロプロピレン共重合体など）、部分フッ素化ポリマー、フッ素化ジフェノールから製造されるポリカーボネート樹脂などを挙げることができる。中でも好ましくはポリテトラフルオロエチレン（ＰＴＦＥ）である。
本発明で用いる（Ｄ）フッ素化合物は、前記ポリカーボネート樹脂１００質量部に対して０．０１〜５質量部であり、０．５〜４質量部が好ましい。０．０１質量部未満であると滴下防止効果がなく、５質量部を超えると難燃性を低下させる。
【００１３】
本発明のポリカーボネート樹脂組成物は、上記（Ａ）〜（Ｄ）成分に加え、（Ｅ）難燃剤としてアルカリ金属又はアルカリ土類金属の有機スルホン酸塩、（Ｆ）リン含有化合物である酸化防止剤を含有すると好ましい。
前記（Ｅ）成分のアルカリ金属又はアルカリ土類金属［以下、両者を合わせて「アルカリ（土類）金属」と記載することがある］の有機スルホン酸塩としては、パーフルオロアルキルスルホン酸とアルカリ金属又はアルカリ土類金属との金属塩のようなフッ素置換アルキルスルホン酸の金属塩、並びに芳香族スルホン酸とアルカリ金属又はアルカリ土類金属塩との金属塩等が挙げられる。
【００１４】
前記アルカリ金属としてはリチウム、ナトリウム、カリウム、ルビジウム及びセシウムが挙げられ、前記アルカリ土類金属としては、ベリリウム、マグネシウム、カルシウム、ストロンチウム及びバリウムが挙げられる。より好適にはアルカリ金属である。これらのアルカリ金属の中でも、難燃性と熱安定性の観点からカリウム及びナトリウムが好ましく、特にカリウムが好ましい。カリウム塩と他のアルカリ金属からなるスルホン酸アルカリ金属塩とを併用することもできる。
【００１５】
パーフルオロアルキルスルホン酸アルカリ金属塩の具体例としては、例えば、トリフルオロメタンスルホン酸カリウム、パーフルオロブタンスルホン酸カリウム、パーフルオロヘキサンスルホン酸カリウム、パーフルオロオクタンスルホン酸カリウム、ペンタフルオロエタンスルホン酸ナトリウム、パーフルオロブタンスルホン酸ナトリウム、パーフルオロオクタンスルホン酸ナトリウム、トリフルオロメタンスルホン酸リチウム、パーフルオロブタンスルホン酸リチウム、パーフルオロヘプタンスルホン酸リチウム、トリフルオロメタンスルホン酸セシウム、パーフルオロブタンスルホン酸セシウム、パーフルオロオクタンスルホン酸セシウム、パーフルオロヘキサンスルホン酸セシウム、パーフルオロブタンスルホン酸ルビジウム、及びパーフルオロヘキサンスルホン酸ルビジウム等が挙げられ、これらは１種もしくは２種以上を併用して使用することができる。ここでパーフルオロアルキル基の炭素数は、１〜１８の範囲が好ましく、１〜１０の範囲がより好ましく、更に好ましくは１〜８の範囲である。これらの中で特にパーフルオロブタンスルホン酸カリウムが好ましい。
【００１６】
芳香族スルホン酸アルカリ（土類）金属塩の具体例としては、例えば、ジフェニルサルファイド−４，４'−ジスルホン酸ジナトリウム、ジフェニルサルファイド−４，４'−ジスルホン酸ジカリウム、５−スルホイソフタル酸カリウム、５−スルホイソフタル酸ナトリウム、ポリエチレンテレフタル酸ポリスルホン酸ポリナトリウム、１−メトキシナフタレン−４−スルホン酸カルシウム、４−ドデシルフェニルエーテルジスルホン酸ジナトリウム、ポリ（２，６−ジメチルフェニレンオキシド）ポリスルホン酸ポリナトリウム、ポリ（１，３−フェニレンオキシド）ポリスルホン酸ポリナトリウム、ポリ（１，４−フェニレンオキシド）ポリスルホン酸ポリナトリウム、ポリ（２，６−ジフェニルフェニレンオキシド）ポリスルホン酸ポリカリウム、ポリ（２−フルオロ−６−ブチルフェニレンオキシド）ポリスルホン酸リチウム、ベンゼンスルホネートのスルホン酸カリウム、ベンゼンスルホン酸ナトリウム、ベンゼンスルホン酸ストロンチウム、ベンゼンスルホン酸マグネシウム、ｐ−ベンゼンジスルホン酸ジカリウム、ナフタレン−２，６−ジスルホン酸ジカリウム、ビフェニル−３，３'−ジスルホン酸カルシウム、ジフェニルスルホン−３−スルホン酸ナトリウム、ジフェニルスルホン−３−スルホン酸カリウム、ジフェニルスルホン−３，３'−ジスルホン酸ジカリウム、ジフェニルスルホン−３，４'−ジスルホン酸ジカリウムな、α，α，α−トリフルオロアセトフェノン−４−スルホン酸ナトリウム、ベンゾフェノン−３，３'−ジスルホン酸ジカリウム、チオフェン−２，５−ジスルホン酸ジナトリウム、チオフェン−２，５−ジスルホン酸ジカリウム、チオフェン−２，５−ジスルホン酸カルシウム、ベンゾチオフェンスルホン酸ナトリウム、ジフェニルスルホキサイド−４−スルホン酸カリウム、ナフタレンスルホン酸ナトリウムのホルマリン縮合物、及びアントラセンスルホン酸ナトリウムのホルマリン縮合物等が挙げられる。これら芳香族スルホン酸アルカリ（土類）金属塩では、特にカリウム塩が好適である。
【００１７】
本発明で用いる（Ｅ）難燃剤は、アルカリ（土類）金属の有機スルホン酸塩は難燃剤として難燃性を高めるために添加され、前記ポリカーボネート樹脂１００質量部に対して通常０．０１〜１質量部であり、０．０１質量部以上であると難燃剤としての効果が得られ、１質量部以下であれば造粒工程・成形工程での熱安定性が良好である。
【００１８】
前記（Ｆ）リン含有化合物である酸化防止剤としては、亜リン酸、リン酸、亜ホスホン酸、ホスホン酸及びこれらのエステル、並びに第３級ホスフィンなどが例示される。これらの中でも特に、亜リン酸、リン酸、亜ホスホン酸、及びホスホン酸、トリオルガノホスフェート化合物、及びアシッドホスフェート化合物が好ましい。尚、アシッドホスフェート化合物における有機基は、一置換、二置換、及びこれらの混合物のいずれも含む。該化合物に対応する下記の例示化合物においても同様にいずれをも含むものとする。
本発明で用いる（Ｆ）リン含有化合物は、前記ポリカーボネート樹脂１００質量部に対して通常０．００１〜１質量部であり、０．００１質量部以上であれば造粒工程・成形工程での熱安定性が良好であり、１質量部以下であれば分子量低下を引き起こすことが無い。
【００１９】
さらに、本発明のポリカーボネート樹脂組成物には、必要に応じ、離型剤を配合しても良い。離型剤としては、例えば、飽和脂肪酸エステル、不飽和脂肪酸エステル、ポリオレフィン系ワックス（ポリエチレンワックス、１−アルケン重合体など。酸変性などの官能基含有化合物で変性されているものも使用できる）、シリコーン化合物、フッ素化合物（ポリフルオロアルキルエーテルに代表されるフッ素オイルなど）、パラフィンワックス、蜜蝋等が挙げられる。離型剤の量としては、前記ポリカーボネート樹脂１００質量部に対して通常０．１〜２質量部である。
【００２０】
本発明のポリカーボネート樹脂組成物は、高い衝撃強度を得るという点から、仕込み分子量（粘度平均分子量）［ＭＶ］が１９０００〜３００００であると好ましく、成形性の観点から１９０００〜２７０００であるとさらに好ましい。
【００２１】
本発明のポリカーボネート樹脂組成物の製造方法としては、特に制限されず、公知の方法によれば良い。
例えば、前記（Ａ）〜（Ｄ）成分、及び必要に応じ（Ｅ）、（Ｆ）成分及び離型剤を添加し、Ｖ型ブレンダー、ヘンシェルミキサー、メカノケミカル装置、押出混合機などの予備混合手段を用いて充分に混合した後、必要に応じて、押出造粒器やブリケッティングマシーンなどにより予備混合物の造粒を行い、その後、ベント式二軸押出機に代表される溶融混練機で溶融混練し、次いでペレタイザーによりペレット化する方法が挙げられる。
また、上記各成分をそれぞれ独立に、ベント式二軸押出機に代表される溶融混練機に供給する方法や、各成分の一部を予備混合した後、残りの成分と独立に溶融混練機に供給する方法なども挙げられる。
各成分の一部を予備混合する方法としては、例えば、ポリカーボネート樹脂（Ａ）成分以外の成分を予め予備混合した後、ポリカーボネート樹脂（Ａ）成分に混合又は押出機に直接供給する方法が挙げられる。
【００２２】
予備混合する方法としては、例えば、ポリカーボネート樹脂（Ａ成分）としてパウダーの形態を有するものを含む場合、パウダーの一部と配合する添加剤とをブレンドしてパウダーで希釈した添加剤のマスターバッチを製造し、マスターバッチを利用する方法が挙げられる。
さらに、ある一成分を独立に溶融押出機の途中から供給する方法なども挙げられる。
なお、配合する成分に液状のものがある場合には、溶融押出機への供給に所謂液注装置又は液添装置を使用することができる。
押出機としては、原料中の水分や、溶融混練ポリカーボネート樹脂組成物から発生する揮発ガスを脱気できるベントを有するものが好ましく使用できる。
ベントからは発生水分や揮発ガスを効率よく押出機外部へ排出するための真空ポンプが好ましく設置される。
また、押出原料中に混入した異物などを除去するためのスクリーンを押出機ダイス部前のゾーンに設置し、異物を樹脂組成物から取り除くことも可能である。
スクリーンとしては、金網、スクリーンチェンジャー、焼結金属プレート（ディスクフィルターなど）などを挙げることができる。
溶融混練機としては、二軸押出機の他に、バンバリーミキサー、混練ロール、単軸押出機、３軸以上の多軸押出機などを挙げることができる。
【００２３】
押出されたポリカーボネート樹脂組成物は、直接切断してペレット化するか、又はストランドを形成した後、ストランドをペレタイザーで切断してペレット化される。
本発明のポリカーボネート樹脂組成物は、通常、上記のように製造されたペレットを射出成形して成形品を得ることにより各種製品を製造することができる。
射出成形においては、通常の成形方法だけでなく、射出圧縮成形、射出プレス成形、ガスアシスト射出成形、発泡成形（超臨界流体を注入する方法を含む）、インサート成形、インモールドコーティング成形、断熱金型成形、急速加熱冷却金型成形、二色成形、サンドイッチ成形及び超高速射出成形などを挙げることができる。
【実施例】
【００２４】
以下、本発明を実施例によりさらに詳細に説明するが、本発明はその要旨を越えない限り、以下の実施例に限定されない。
実施例１〜５及び比較例１〜８
各配合成分をそれぞれ乾燥した後、表１及び表２に示す配合割合及び配合比率で、二軸押出機（東芝機械（株）製、商品名ＴＥＭ３５）を用い、バレル温度３００〜３２０℃、スクリュ回転数１００〜６００回転、吐出１０〜３０ｋｇ／ｈｒにて溶融混練し、評価用サンプルを得た。【００２５】
実施例及び比較例で用いた組成物材料は、以下の通りである。
成分（Ａ）：ＦＮ１９００Ａ［ＭＶ=１９５００］、ＦＮ２２００Ａ［ＭＶ=２１５００］、ＦＮ２６００Ａ［ＭＶ=２５５００］［商品名、出光興産（株）製］
仕込み分子量（粘度平均分子量）［ＭＶ］１９０００〜３００００に調整
成分（Ｂ）：
・天然黒鉛：鱗片黒鉛粉末ＣＢ−１５０［商品名、日本黒鉛工業（株）製］：鱗片状、粒度分布６３μｍ以下７７〜８７質量％、１０６μｍ以上５質量％以下、見かけ密度０．２〜０．３ｇ／ｃｕ・ｃｍ、５０質量％累積径３１〜４８μｍ、固定炭素９８質量％以上、灰分１質量％以下、揮発分１％以下
・人造黒鉛：人造黒鉛粉末ＰＡＧ−４２０［商品名、日本黒鉛工業（株）製］：不定形、５０質量％累積径３０〜４０μｍ（５０μｍ以上  ５０％以下）、見かけ密度０．２９−０．３７ｇ／ｃｕ・ｃｍ、固定炭素９９．４以上、揮発分０．３以下、灰分０．３以下
成分（Ｃ）：
ＫＲ−５１１（メトキシ基及びビニル基を有するオルガノシロキサン）［商品名、信越化学工業（株）製］
ＳＨ−６０４０（グリシドキシプロピルトリメトキシシラン）［商品名、東レ・ダウコーニング（株）製］
ＢＹ１６−１６１［商品名、東レ・ダウコーニング（株）製］（メトキシ基が２価炭化水素を介してケイ素原子に結合したメトキシシリル基を含むシリコーン）
成分（Ｄ）：高分子量ポリテトラフルオロエチレン（ＰＴＦＥ）：
ＣＤ０７６［商品名、旭硝子株式会社（株）製］
アルゴフロンＦ５［商品名、ソルベイ  ソレクシス（株）製］
成分（Ｅ）：パーフルオロブタンスルホン酸カリウム塩［三菱マテリアル（株）製  エフトップ、商品名ＫＦＢＳ］
成分（Ｆ）：
ＪＣ２６３（トリフェニルホスフィン）［商品名、城北化学工業（株）製］
アデカスタブ  Ｃ（ジフェニルイソオクチルフォスファイト）（ＡＤＫ  ＳｔａｂＣ）［商品名、ＡＤＥＫＡ（株）製］
Ｉｒｇａｎｏｘ１０７６（オクタデシル−３−（３，５−ジ−ｔ−ブチル−  ヒドロキシフェニル）プロピオネ−ト）［商品名、チバ・ジャパン（株）製］
離型剤：
Ｓ−１００Ａ［商品名、理研ビタミン（株）製］
ＥＷ−４４０Ａ［商品名、理研ビタミン（株）製］【００２６】
得られたサンプルについて以下の評価を行った。その結果を表１及び表２に示す。
（１）難燃性
１２．７ｍｍ×１２７ｍｍ×（１．３５ｍｍｔ、１．２ｍｍｔ、１．０ｍｍｔ）の試験片を射出成形にて成形。ＵＬ９４  Ｖ試験に準拠した方法にて燃焼試験を行い、難燃性のランク（Ｖ−０，Ｖ−１，Ｖ−２）を判定した。
なお、表１及び表２において、ＮＯＴとは、ＵＬ９４  V試験に準拠した方法において、試験結果がＶ−０〜Ｖ−２の基準に満たないことを示す。
（２）引張破断強度［ＭＰａ］
ＡＳＴＭ  Ｄ６３８に準拠して測定した。
（３）伸び［％］
ＡＳＴＭ  Ｄ６３８に準拠して測定した。
（４）曲げ強度［ＭＰａ］
ＡＳＴＭ  Ｄ７９０に準拠して測定した。
（５）曲げ弾性率［ＭＰａ］
ＡＳＴＭ  Ｄ７９０に準拠して測定した。
（６）ＩＺＯＤ衝撃強度（ノッチ有）［ｋＪ／ｍ2］
ＡＳＴＭ  Ｄ２５６に準拠して測定した。
（７）ＩＺＯＤ衝撃強度（ノッチなし）［ｋＪ／ｍ2］
ＡＳＴＭ  Ｄ２５６に準拠して測定した。
（８）熱伝導率［Ｗ／ｍ・Ｋ］
ホットディスク法にて測定した。【００２７】
【表１】
2011013645.tif 000002
【００２８】
【表２】
2011013645.tif 000003
【００２９】
表１より、本発明のポリカーボネート樹脂組成物は、難燃剤なしでも厚さ１．２ｍｍでＶ−１の難燃性を発現できる。
【産業上の利用可能性】
【００３０】
以上詳細に説明したように、本発明のポリカーボネート樹脂組成物を成形してなる成形体は、熱伝導率が高く、機械的強度が高く、かつ薄肉でありながら難燃性が高い。
このため、難燃性が求められる各種の成形体として有用であり、特に、放熱部品、熱伝達用部品、例えば、電気電子機器用部品、例えば、筐体やシャーシとして有用である。
【国際調査報告】
2011013645.tif 000004
2011013645.tif 000005
2011013645.tif 000006
2011013645.tif 000007